(57)【要約】【課題】種々の角度から観察した場合であっても、発色性のばらつきを抑制された三次元造形物を提供すること、種々の角度から観察した場合であっても、発色性のばらつきを抑制することが可能な三次元造形物の製造方法、三次元造形物の製造用プログラム、三次元造形物の色補正制御方法および三次元造形物製造装置を提供すること。【解決手段】本発明の三次元造形物の製造方法は、着色インクが吐出された単位層が積層された三次元造形物を製造する三次元造形物の製造方法であって、三次元造形物の三次元形状データを元に、三次元造形物表面の複数の部位における、単位層の面方向Ａと、三次元造形物の表面方向Ｂとで形成される鋭角の角度θを求め、当該角度θに応じて、色補正を行うことを特徴とする。【選択図】なし【特許請求の範囲】
【請求項１】
着色インクが吐出された単位層が積層された三次元造形物を製造する三次元造形物の製造方法であって、
前記三次元造形物の三次元形状データを元に、前記三次元造形物表面の複数の部位における、前記単位層の面方向Ａと、前記三次元造形物の表面方向Ｂとで形成される鋭角の角度θに応じて、色補正を行うことを特徴とする三次元造形物の製造方法。
【請求項２】
前記単位層は、複数の吐出最小単位で構成されており、
前記吐出最小単位の大きさが、縦Ｘ［ｎｍ］、横Ｙ［ｎｍ］、高さＺ［ｎｍ］で、かつ、ＸおよびＹがＺよりも大きい場合、濃度補正係数ａは、ａ＝Ｚ／（（Ｘ−Ｚ）ｃｏｓθ＋Ｚ）で表される請求項１に記載の三次元造形物の製造方法。
【請求項３】
前記単位層は、複数の吐出最小単位で構成されており、
前記吐出最小単位の大きさが、縦Ｘ［ｎｍ］、横Ｙ［ｎｍ］、高さＺ［ｎｍ］で、かつ、ＸおよびＹがＺよりも小さい場合、濃度補正係数ａは、ａ＝Ｚ／（（Ｚ−Ｘ）ｓｉｎθ＋Ｚ）で表される請求項１に記載の三次元造形物の製造方法。
【請求項４】
複数個の粒子で構成される三次元造形用粉末と水溶性樹脂とを含む三次元造形用組成物を用いて、所定の厚さの層を形成する工程と、
前記層に対して前記インクを吐出する工程と、を有する請求項１ないし３のいずれか１項に記載の三次元造形物の製造方法。
【請求項５】
請求項１ないし４のいずれか１項に記載の三次元造形物の製造方法により製造されたことを特徴とする三次元造形物。
【請求項６】
着色インクが吐出された単位層が積層された三次元造形物であって、
前記単位層の面方向Ａと、前記三次元造形物の表面方向Ｂとで形成される鋭角の角度θとしたとき、
前記角度θが異なり、かつ、色が同じ２つの領域において、前記着色インクの吐出パターンが異なっていることを特徴とする三次元造形物。
【請求項７】
着色インクを吐出された単位層が積層された三次元造形物を製造するのに用いられる三次元造形物の製造用プログラムであって、
前記三次元造形物の三次元形状データを元に、前記三次元造形物表面の複数の部位における、前記単位層の面方向Ａと、前記三次元造形物の表面方向Ｂとで形成される鋭角の角度θに応じて、色補正データを作成し、
前記色補正データを元に、前記着色インクの吐出パターンを決定することを特徴とする三次元造形物の製造用プログラム。
【請求項８】
着色インクが吐出された単位層が積層された三次元造形物を製造するのに用いられる三次元造形物の色補正制御方法であって、
前記三次元造形物の三次元形状データを元に、前記三次元造形物表面の複数の部位における、前記単位層の面方向Ａと、前記三次元造形物の表面方向Ｂとで形成される鋭角の角度θに応じて、色補正データを作成し、
前記色補正データを元に、前記三次元造形物表面の色を制御することを特徴とする三次元造形物の色補正制御方法。
【請求項９】
着色インクが吐出された単位層が積層された三次元造形物を製造する三次元造形物製造装置であって、
前記三次元造形物の三次元形状データを元に、前記三次元造形物表面の複数の部位における、前記単位層の面方向Ａと、前記三次元造形物の表面方向Ｂとで形成される鋭角の角度θに応じて、色補正を行うことを特徴とする三次元造形物製造装置。
【発明の詳細な説明】
【技術分野】
【０００１】
本発明は、三次元造形物の製造方法、三次元造形物、三次元造形物の製造用プログラム、三次元造形物の色補正制御方法および三次元造形物製造装置に関する。
【背景技術】
【０００２】
従来より、例えば、三次元ＣＡＤソフト等で生成した三次元物体のモデルを基にして、三次元造形物を形成する方法が知られている。
三次元造形物を形成する方法の一つとして、積層法が知られている。積層法では、一般的に、三次元物体のモデルを多数の二次元断面層に分割した後、各二次元断面層に対応する断面部材を順次造形しつつ、断面部材を順次積層することによって三次元造形物を形成する。
【０００３】
積層法は、造形しようとする三次元造形物のモデルさえあれば、直ちに形成することが可能であり、造形に先立って金型を作成するなどの必要がないので、迅速にしかも安価に三次元造形物を形成することが可能である。また、薄い板状の断面部材を一層ずつ積層して形成するので、例えば内部構造を有する複雑な物体であっても、複数の部品に分けることなく一体の造形物として形成することが可能である。
【０００４】
このような積層法の一つとして、粉体を結合液で固めながら、三次元造形物を造形する技術が知られている（例えば、特許文献１参照）。この技術では、各層を形成する際に、三次元造形物の外表面側に該当する箇所に、着色剤を含むインクを吐出することで、三次元造形物に色彩を付与することが行われている。
ところが、従来の三次元造形物の製造方法で得られた三次元造形物において、同じ色の色彩を付与した部分であっても、各層の側面側から見た場合の発色性と、積層方向側から見た場合の発色性が異なってしまう場合があった。
【先行技術文献】
【特許文献】
【０００５】
【特許文献１】特開２００１−１５０５５６号公報
【発明の概要】
【発明が解決しようとする課題】
【０００６】
本発明の目的は、種々の角度から観察した場合であっても、発色性のばらつきを抑制された三次元造形物を提供すること、種々の角度から観察した場合であっても、発色性のばらつきを抑制することが可能な三次元造形物の製造方法、三次元造形物の製造用プログラム、三次元造形物の色補正制御方法および三次元造形物製造装置を提供することにある。
【課題を解決するための手段】
【０００７】
このような目的は、下記の本発明により達成される。
本発明の三次元造形物の製造方法は、着色インクが吐出された単位層が積層された三次元造形物を製造する三次元造形物の製造方法であって、
前記三次元造形物の三次元形状データを元に、前記三次元造形物表面の複数の部位における、前記単位層の面方向Ａと、前記三次元造形物の表面方向Ｂとで形成される鋭角の角度θに応じて、色補正を行うことを特徴とする。
これにより、種々の角度から観察した場合であっても、発色性のばらつきを抑制することができる。
【０００８】
本発明の三次元造形物の製造方法では、前記単位層は、複数の吐出最小単位で構成されており、
前記吐出最小単位の大きさが、縦Ｘ［ｎｍ］、横Ｙ［ｎｍ］、高さＺ［ｎｍ］で、かつ、ＸおよびＹがＺよりも大きい場合、濃度補正係数ａは、ａ＝Ｚ／（（Ｘ−Ｚ）ｃｏｓθ＋Ｚ）で表されることが好ましい。
これにより、種々の角度から観察した場合における、発色性のばらつきをより効率よく抑制することができる。
【０００９】
本発明の三次元造形物の製造方法では、前記単位層は、複数の吐出最小単位で構成されており、
前記吐出最小単位の大きさが、縦Ｘ［ｎｍ］、横Ｙ［ｎｍ］、高さＺ［ｎｍ］で、かつ、ＸおよびＹがＺよりも小さい場合、濃度補正係数ａは、ａ＝Ｚ／（（Ｚ−Ｘ）ｓｉｎθ＋Ｚ）で表されることが好ましい。
これにより、種々の角度から観察した場合における、発色性のばらつきをより効率よく抑制することができる。
【００１０】
本発明の三次元造形物の製造方法では、複数個の粒子で構成される三次元造形用粉末と水溶性樹脂とを含む三次元造形用組成物を用いて、所定の厚さの層を形成する工程と、
前記層に対して前記インクを吐出する工程と、を有することが好ましい。
これにより、種々の角度から観察した場合における、発色性のばらつきをより効果的に抑制することができる。
【００１１】
本発明の三次元造形物は、本発明の三次元造形物の製造方法により製造されたことを特徴とする。
これにより、種々の角度から観察した場合であっても、発色性のばらつきが抑制された三次元造形物を提供することができる。
本発明の三次元造形物は、着色インクが吐出された単位層が積層された三次元造形物であって、
前記単位層の面方向Ａと、前記三次元造形物の表面方向Ｂとで形成される鋭角の角度θとしたとき、
前記角度θが異なり、かつ、色が同じ２つの領域において、前記着色インクの吐出パターンが異なっていることを特徴とする。
これにより、種々の角度から観察した場合であっても、発色性のばらつきが抑制された三次元造形物を提供することができる。
【００１２】
本発明の三次元造形物の製造用プログラムは、着色インクを吐出された単位層が積層された三次元造形物を製造するのに用いられる三次元造形物の製造用プログラムであって、
前記三次元造形物の三次元形状データを元に、前記三次元造形物表面の複数の部位における、前記単位層の面方向Ａと、前記三次元造形物の表面方向Ｂとで形成される鋭角の角度θに応じて、色補正データを作成し、
前記色補正データを元に、前記着色インクの吐出パターンを決定することを特徴とする。
これにより、種々の角度から観察した場合であっても、発色性のばらつきを抑制することができる。
【００１３】
本発明の三次元造形物の色補正制御方法は、着色インクが吐出された単位層が積層された三次元造形物を製造するのに用いられる三次元造形物の色補正制御方法であって、
前記三次元造形物の三次元形状データを元に、前記三次元造形物表面の複数の部位における、前記単位層の面方向Ａと、前記三次元造形物の表面方向Ｂとで形成される鋭角の角度θに応じて、色補正データを作成し、
前記色補正データを元に、前記三次元造形物表面の色を制御することを特徴とする。
これにより、種々の角度から観察した場合であっても、発色性のばらつきを抑制することができる。
【００１４】
本発明の三次元造形物製造装置は、着色インクが吐出された単位層が積層された三次元造形物を製造する三次元造形物製造装置であって、
前記三次元造形物の三次元形状データを元に、前記三次元造形物表面の複数の部位における、前記単位層の面方向Ａと、前記三次元造形物の表面方向Ｂとで形成される鋭角の角度θに応じて、色補正を行うことを特徴とする。
これにより、種々の角度から観察した場合であっても、発色性のばらつきを抑制することができる。
【図面の簡単な説明】
【００１５】
【図１】三次元造形物を示す図であって、（ａ）は、斜視図、（ｂ）は、縦断面図である。
【図２】三次元造形物を製造する三次元造形物製造装置を示す概略図である。
【図３】図２に示す三次元造形物製造装置が有する制御部のブロック図である。
【図４】本発明の三次元造形物の製造方法の好適な実施形態について、各工程を示す模式図である。
【図５】本発明の三次元造形物の製造方法の好適な実施形態について、各工程を示す模式図である。
【図６】インク付与工程直前の層（三次元造形用組成物）中の状態を模式的に示す断面図である。
【図７】硬化性樹脂により、粒子同士が結合した状態を模式的に示す断面図である。
【発明を実施するための形態】
【００１６】
以下、添付する図面を参照しつつ、本発明の好適な実施形態について詳細な説明をする。
１．三次元造形物
まず、本発明の三次元造形物について説明する。
図１は、三次元造形物を示す図であって、（ａ）は、斜視図、（ｂ）は、縦断面図、図２は、三次元造形物を製造する三次元造形物製造装置を示す概略図である。
【００１７】
なお、以下の説明において、図１の上側を「上」、下側を「下」、右側を「右」、左側を「左」として説明する。
図１（ａ）に示す三次元造形物１は、球形をなしている。この三次元造形物１は、図１（ｂ）の点線で示したような薄膜状の単位層７を、多数個積層することにより得られる。単位層７は、硬化性樹脂を含むインク４（図２参照）を硬化することにより得られたものである。
【００１８】
なお、図１（ｂ）には、２５個の単位層７が示されているが、単位層７の積層数は、特に限定されず、通常、数十〜数万程度とされる。
三次元造形物１は、その中心部側に位置するコア部２と、コア部２の外表面全面を覆う外周部３とで構成されている。
コア部２は、コア部形成用インクを用いて造形されている。外周部３は、外周部形成用インクを用いて造形されている。
【００１９】
なお、コア部形成用インク、外周部形成用インクを総称してインク４（図２参照）という。
コア部２の色は、いかなる色であってもよい。すなわち、コア部２の色は、透明であってもよし、赤色、青色、黄色等の有彩色、白色、黒色、灰色等の無彩色、金色、銀色等の金属光沢色であってもよい。コア部２の色は、白色にすることが好ましい。これにより、外周部３全体の発色性を良好にすることができる。
外周部３の色は、透明以外の色であれば、いかなる色であってもよい。
【００２０】
なお、コア部２および外周部３の彩度や明度は、それぞれ特に限定されない。また、コア部２は、その領域内全てが同じ色であってもよいし、異なる色であってもよい。また、外周部３についても同様である。
また、外周部３の平均厚さは、特に限定されないが、３０μｍ以上２００μｍ以下であるのが好ましく、５０μｍ以上１５０μｍ以下であることが好ましい。平均厚さが前記下限値未満であると、比較的濃い色の三次元造形物１を形成することが難しい。一方、平均厚さが前記上限値を超えると、外周部３の発色性が低下してしまう。
【００２１】
本発明の三次元造形物は、後述するような製造方法により製造されたものである。また、本発明の三次元造形物は、単位層の面方向Ａと、三次元造形物の表面方向Ｂとで形成される鋭角の角度θ（図１（ｂ）のθ）としたとき、角度θが異なり、かつ、色が同じ２つの領域において、インクの吐出パターンが異なっている点に特徴を有している。これにより、三次元造形物は、三次元造形物を種々の角度から観察した場合であっても、発色性のばらつきを抑制されたものとなっている。
また、本発明の三次元造形物の用途は、特に限定されないが、例えば、人形、フィギュア等の鑑賞物・展示物；インプラント等の医療機器等が挙げられる。
また、本発明の三次元造形物は、プロトタイプ、量産品、オーダーメード品のいずれに適用されるものであってもよい。
【００２２】
２．三次元造形物製造装置
次に、本実施形態に係る三次元造形物製造装置１００について説明する。
図２は、三次元造形物を製造する三次元造形物製造装置を示す概略図である。図３は、図２に示す三次元造形物製造装置が有する制御部のブロック図である。
三次元造形物製造装置１００は、単位層７のモデルを生成し、そのモデルに基づいて各単位層７を順次造形しつつ、各単位層７を順次積層することにより、三次元造形物１を形成する装置である。
図２、図３に示すように、三次元造形物製造装置１００は、単位層７のモデルの生成等を行うコンピュータ２０と、三次元造形物１を形成する造形部３０とを有している。
【００２３】
以下、三次元造形物製造装置１００を構成する各部について詳細に説明する。
［造形部３０］
図２に示すように、造形部３０は、コンピュータ２０に電気的に接続されたインク吐出部４０、粉末供給部５０、粉末制御部６０、光源７０および造形ステージ８０を備えている。
【００２４】
インク吐出部４０は、インクジェット方式で、インク４の液滴を吐出する液滴吐出ヘッド４１が搭載されている。また、インク吐出部４０は、図示せぬインク供給部を備えている。本実施形態では、いわゆるピエゾ駆動方式の液滴吐出ヘッド４１が採用されている。
また、インク吐出部４０は、液滴吐出ヘッド４１をＸＹ平面で移動させるＸ方向移動部４２とＹ方向移動部４３とを有している。
【００２５】
粉末供給部５０は、三次元造形用粉末（以下単に粉末ともいう）を後述する造形ステージ８０に供給する機能を有している。粉末供給部５０は、図示せぬ粉末供給部駆動手段によって駆動するよう構成されている。
粉末制御部６０は、ブレード６１と、ブレード６１の動作を規制するガイドレール６２とを備えている。粉末制御部６０は、粉末供給部５０から供給された粉末をブレード６１によって制御し、造形ステージ８０上に粉末で構成された所定の厚さの層を形成する機能を有している。
【００２６】
ブレード６１は、Ｙ方向に長尺状となっており、下部先端が尖った刃状の形状を有している。ブレード６１は、図示せぬブレード駆動手段によって、ガイドレール６２に沿ってＸ方向に駆動するよう構成されている。
光源７０は、粉末制御部によって形成された粉末の層に付与されたインク４を硬化させる機能を有している。
【００２７】
光源７０は、紫外光を発するよう構成されている。光源７０としては、例えば、水銀ランプ、メタルハライドランプ、キセノンランプ、エキシマランプ等を採用することができる。
造形ステージ８０は、ＸＹ断面において矩形型の形状を有している。この造形ステージ８０上において粉末をインク４により結合させて単位層７を形成する。
【００２８】
造形ステージ８０は、図示せぬ造形ステージ駆動手段によって、Ｚ方向に移動可能となっている。
また、造形部３０は、図示せぬ駆動制御部を備えている。
駆動制御部は、モーター制御部と、位置検出制御部と、粉末供給制御部と、吐出制御部と、露光制御部とを有している。
【００２９】
モーター制御部は、後述するコンピュータ２０のＣＰＵからの指令に基づいて、液滴吐出ヘッド４１のＸＹ方向への駆動と、ブレード６１の駆動と、造形ステージ８０の駆動とを個別に制御する。
位置検出制御部は、ＣＰＵからの指令に基づいて、液滴吐出ヘッド４１の位置と、ブレード６１の位置と、造形ステージ８０の位置とを個別に制御する。
【００３０】
粉末供給制御部は、ＣＰＵからの指令に基づいて、粉末供給部５０の駆動（粉末の供給）を制御する。
吐出制御部は、ＣＰＵからの指令に基づいて、液滴吐出ヘッド４１の駆動（液滴の吐出）を制御する。
露光制御部は、ＣＰＵからの指令に基づいて、光源７０の発光状態を制御する。
【００３１】
［コンピュータ２０］
図３に示すように、コンピュータ２０は、造形部３０の各部の動作を制御する制御部２１と、受信部２４と、画像生成部２５とを有している。
制御部２１は、ＣＰＵ（Ｃｅｎｔｒａｌ  Ｐｒｏｃｅｓｓｉｎｇ  Ｕｎｉｔ）２２と、記憶部２３とを有している。
【００３２】
ＣＰＵ２２は、プロセッサーとして各種の演算処理を行い、制御プログラム２３１を実行する。
記憶部２３は、ＲＯＭ（Ｒｅａｄ  Ｏｎｌｙ  Ｍｅｍｏｒｙ）や、ＲＡＭ（Ｒａｎｄａｍ  Ａｃｃｅｓｓ  Ｍｅｍｏｒｙ）等を有している。記憶部２３には、造形部３０における動作の制御手順が記述された制御プログラム２３１を記憶する領域や、各種のデータを一時的に展開する領域であるデータ展開部２３２などが設定されている。記憶部２３は、データバス２９を介してＣＰＵ２２に接続されている。
【００３３】
また、制御部２１には、データバス２９を介して、画像生成部２５および受信部２４が接続されている。また、制御部２１には、入出力インターフェース２８とデータバス２９とを介して造形部３０の駆動制御部が接続されている。また、駆動制御部には、前述した粉末供給部駆動手段、造形ステージ駆動手段、ブレード駆動手段、液滴吐出ヘッドおよび光源が、それぞれ、入出力インターフェース２８とデータバス２９とを介して接続されている。
【００３４】
画像生成部２５は、三次元造形物１のモデル等を製造する機能を有している。画像生成部２５は、三次元ＣＡＤ（ｃｏｍｐｕｔｅｒ−ａｉｄｅｄ  ｄｅｓｉｇｎ）等の三次元物体を生成するソフト等で構成されている。
画像生成部２５は、三次元造形物１のモデルを生成する三次元造形物モデル生成機能や、ＳＴＬ（Ｓｔａｎｄａｒｄ  Ｔｒｉａｎｇｕｋａｔｅｄ  Ｌａｎｇｕａｇｅ）等の三次元造形物１のモデルの外表面等を三角形や四角形といった多角形等の２次元モデルで表現する２次元モデルを生成する機能を有している。すなわち、画像生成部２５では、三次元造形物１の三次元形状データを生成する機能を有している。
【００３５】
また、画像生成部２５は、三次元造形物１のモデルを層状に切断して単位層７のモデルを生成する機能を有している。
画像生成部２５で生成された単位層データは、記憶部２３にて保存され、入出力インターフェース２８とデータバス２９とを介して造形部３０の駆動制御部に伝達される。伝達された単位層データに基づいて、造形部３０が駆動することとなる。
【００３６】
受信部２４は、ＵＳＢ（Ｕｎｉｖｅｒｓａｌ  Ｓｅｒｉａｌ  ＢＵＳ）ポート、ＬＡＮポート等を備えている。受信部２４は、スキャナ等の外部デバイス（図示せず）等から、三次元造形物１のモデルを生成するための原物体を受信する機能を有している。
また、コンピュータ２０には、モニター（表示装置）や、キーボード（入力装置）が接続されている（図示せず）。モニターおよびキーボードは、それぞれ、入出力インターフェースとデータバスを介して制御部２１に接続されている。
【００３７】
モニターは、画像表示領域に、受信部２４で取得した画像ファイルを表示する機能を有している。モニターを備えることにより、作業者は、画像ファイル等を視覚的に把握することができる。
なお、入力装置としては、キーボードに限らず、マウス、トラックボール、タッチパネル等であってもよい。
【００３８】
上述したような三次元造形物製造装置１００では、まず、三次元形状データを元に、単位層データを生成し、その単位層データを元に、造形ステージ８０上に三次元造形用粉末（三次元造形用粉末を含む三次元造形用組成物）の層を形成し、さらに、インク４を付与して単位層７を形成し、形成した単位層７を順次複数回積層することで、三次元造形物１が得られる。
【００３９】
本実施形態の三次元造形物製造装置１００は、上記のようにして生成した三次元造形物の三次元形状データを元に、三次元造形物表面の複数の部位における、単位層７の面方向Ａと、三次元造形物１の表面方向Ｂとで形成される鋭角の角度θ（図１（ｂ）参照）を求め、得られた角度θに応じて、色補正を行う。これにより、種々の角度から観察した場合であっても、発色性のばらつきを抑制された三次元造形物１を製造することができる。
【００４０】
また、上述した三次元造形物製造装置１００のコンピュータ２０内には、三次元造形物１の三次元形状データを元に、三次元造形物１表面の複数の部位における、単位層７の面方向Ａと、三次元造形物１の表面方向Ｂとで形成される鋭角の角度θを求め、当該角度θに応じて、色補正データを作成し、当該色補正データを元に、インク４の吐出パターンを決定する三次元造形物の製造用プログラムが記憶されている。
このようなプログラムによれば、色補正データを元に、三次元造形物表面の色を制御することが可能である。
【００４１】
また、単位層７は、複数の吐出最小単位の集合体で形成されている。吐出最小単位は、単位層７を細分化した単位であって、吐出によって形成される最小の単位である。
吐出最小単位の大きさが、縦Ｘ［ｎｍ］、横Ｙ［ｎｍ］、高さＺ［ｎｍ］で、かつ、ＸおよびＹがＺよりも大きい場合には、濃度補正係数ａは、ａ＝Ｚ／（（Ｘ−Ｚ）ｃｏｓθ＋Ｚ）で表すことができる。この濃度補正係数を、各位置における吐出最小単位の色濃度に乗ずることのより、各吐出最小単位の色濃度を決定し、それに基づいて、吐出パターンを決定する。これにより、種々の角度から観察した場合における、発色性のばらつきをより効率よく抑制することができる。
【００４２】
また、吐出最小単位の大きさが、縦Ｘ［ｎｍ］、横Ｙ［ｎｍ］、高さＺ［ｎｍ］で、かつ、ＸおよびＹがＺよりも小さい場合には、濃度補正係数ａは、ａ＝Ｚ／（（Ｚ−Ｘ）ｓｉｎθ＋Ｚ）で表すことができる。これにより、種々の角度から観察した場合における、発色性のばらつきをより効率よく抑制することができる。
三次元造形物の製造用プログラムは、三次元形状データと、予め規定しておいた吐出最小単位の大きさとにしたがって、上記２つの式に当て嵌めて濃度補正係数を算出し、各単位層７の外周部３側に該当する箇所のインク吐出パターンを決定し、駆動制御部に信号を送るよう構成される。
【００４３】
３．三次元造形物の製造方法
以下、本発明の三次元造形物の製造方法について説明する。
本発明の三次元造形物の製造方法では、上記のようにして生成した三次元造形物の三次元形状データを元に、図１（ｂ）に示すような、三次元造形物表面の複数の部位における、単位層の面方向Ａと、三次元造形物の表面方向Ｂとで形成される鋭角の角度θを求め、得られた角度θに応じて、色補正を行うことを特徴とする。これにより、種々の角度から観察した場合において、発色性のばらつきを抑制することができる。
【００４４】
以下、本発明の三次元造形物の製造方法の好適な実施形態について説明する。
図４、図５は、本発明の三次元造形物の製造方法の好適な実施形態について、各工程を示す模式図、図６は、インク付与工程直前の層（三次元造形用組成物）中の状態を模式的に示す断面図、図７は、硬化性樹脂により、粒子同士が結合した状態を模式的に示す断面図である。
【００４５】
図４、図５に示すように、本実施形態の製造方法は、三次元造形用粉末を含む三次元造形用組成物を用いて、造形ステージ８０上に、所定の厚さを有する層６を形成する層形成工程（１ａ、１ｄ）と、インクジェット法により、層６に対し、硬化性樹脂を含むインク４を付与するインク付与工程（１ｂ、１ｅ）と、層６に付与されたインク４中に含まれる硬化性樹脂を硬化させる硬化工程（１ｃ、１ｆ）とを有し、これらの工程を順次繰り返し行い、さらに、その後に、各層６を構成する粒子のうち、硬化性樹脂により結合していないものを除去する未結合粒子除去工程を有している。
【００４６】
＜層形成工程＞
まず、造形ステージ８０上に、三次元造形用粉末を含む三次元造形用組成物を用いて、所定の厚さを有する層６を形成する（１ａ）。
具体的には、三次元造形用組成物を粉末供給部５０から造形ステージ８０上に供給し、ブレード６１によって所定の厚さの層６を形成する。
【００４７】
三次元造形用組成物は、後に詳述するように、複数個の粒子６３で構成された粉末とともに、水溶性樹脂６４を含むものである。水溶性樹脂６４を含むことにより、粒子６３同士を結合（仮固定）し（図６参照）、粒子の不本意な飛散等を効果的に防止することができる。これにより、作業者の安全や、製造される三次元造形物１の寸法精度の向上を図ることができる。
【００４８】
本工程で形成される層６の厚さは、特に限定されないが、３０μｍ以上５００μｍ以下であるのが好ましく、７０μｍ以上１５０μｍ以下であるのがより好ましい。これにより、三次元造形物１の生産性を十分に優れたものとしつつ、製造される三次元造形物１における不本意な凹凸の発生等をより効果的に防止し、三次元造形物１の寸法精度を特に優れたものとすることができる。
【００４９】
＜インク付与工程＞
その後、インクジェット法により、層６に対し、硬化性樹脂４４を含むインク４を付与する（１ｂ）。本実施形態では、三次元造形物表面の複数の部位における、単位層の面方向Ａと、三次元造形物の表面方向Ｂとで形成される鋭角の角度θを求め、得られた角度θに応じて、色補正を行い、その条件に沿ったパターンでインク４（コア部形成用インク、外周部形成用インク）が吐出される。
【００５０】
本工程では、層６のうち三次元造形物１の実部（実体のある部位）に対応する部位にのみ、選択的にインク４を付与する。
本工程では、インクジェット法によりインク４を付与するため、インク４の付与パターンが微細な形状のものであっても再現性よくインク４を付与することができる。その結果、最終的に得られる三次元造形物１の寸法精度を特に高いものとすることができる。
なお、インク４については、後に詳述する。
【００５１】
＜硬化工程＞
その後、光源７０により紫外線を照射し、層６に付与された硬化性樹脂４４を硬化させ、硬化部（単位層７）を形成する（１ｃ）。これにより、硬化性樹脂４４と粒子６３との結合強度を特に優れたものとすることができ、その結果、最終的に得られる三次元造形物１の機械的強度を特に優れたものとすることができる。
【００５２】
なお、インク付与工程と硬化工程とは、同時進行的に行ってもよい。すなわち、１つの層６全体のパターン全体が形成される前に、インク４が付与された部位から順次硬化反応を進行させるものであってもよい。
その後、前記の一連の工程を繰り返し行う（１ｄ、１ｅ、１ｆ参照）。これにより、前記各層６のうち、インク４が付与された部位の粒子６３が結合した状態となり、このような状態の層６（単位層７）が複数積層された積層体としての三次元造形物１が得られる（図１参照）。
【００５３】
また、２回目以降のインク付与工程（１ｄ参照）で層６に付与されたインク４は、当該層６を構成する粒子６３同士の結合に利用されるとともに、付与されたインク４の一部は、それよりも下の層６に浸透する。このため、インク４は、各層６内での粒子６３同士の結合だけでなく、隣接する層間での粒子６３同士の結合にも利用される。その結果、最終的に得られる三次元造形物１は、全体としての機械的強度に優れたものとなる。
【００５４】
＜未結合粒子除去工程＞
そして、前記のような一連の工程を繰り返し行った後に、後処理工程として、各層６を構成する粒子６３のうち、硬化性樹脂４４により結合していないもの（未結合粒子）を除去する未結合粒子除去工程を行う。これにより、三次元造形物１が取り出される。
本工程の具体的な方法としては、例えば、刷毛等で未結合粒子を払い除ける方法、未結合粒子を吸引により除去する方法、空気等の気体を吹き付ける方法、水等の液体を付与する方法（例えば、液体中に前記のようにして得られた積層体を浸漬する方法、液体を吹き付ける方法等）、超音波振動等の振動を付与する方法等が挙げられる。また、これらから選択される２種以上の方法を組み合わせて行うことができる。より具体的には、空気等の気体を吹き付けた後に、水等の液体に浸漬する方法や、水等の液体に浸漬した状態で、超音波振動を付与する方法等が挙げられる。中でも、前記のようにして得られた積層体に対し、水を含む液体を付与する方法（特に、水を含む液体中に浸漬する方法）を採用するのが好ましい。これにより、各層６を構成する粒子６３のうち硬化性樹脂４４により結合していないものも、水溶性樹脂６４により、仮固定されているが、水を含む液体を用いることにより、水溶性樹脂６４を溶解し、前記のような仮固定を解除し、より容易かつより確実に、三次元造形物１から、除去することができる。また、未結合粒子を除去する際に三次元造形物１に傷等の欠陥が生じることをより確実に防止することができる。また、このような方法を採用することにより、三次元造形物１の洗浄を兼ねて行うことができる。
【００５５】
４．三次元造形用組成物
次に、三次元造形用組成物について詳細に説明する。
三次元造形用組成物は、三次元造形用粉末と、水溶性樹脂１２とを含むものである。
以下、各成分について詳細に説明する。
≪三次元造形用粉末≫
三次元造形用粉末は、複数個の粒子６３で構成されている。
【００５６】
粒子６３としては、いかなる粒子を用いることができるが、多孔質の粒子（多孔質粒子）で構成されていることが好ましい。これにより、三次元造形物１を製造する際に、硬化性樹脂４４を空孔内に好適に侵入させることができ、結果として、機械的強度に優れた三次元造形物の製造に好適に用いることができる。
三次元造形用粉末を構成する多孔質粒子の構成材料としては、例えば、無機材料や有機材料、これらの複合体等が挙げられる。
【００５７】
多孔質粒子を構成する無機材料としては、例えば、各種金属や金属化合物等が挙げられる。金属化合物としては、例えば、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミ等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等が挙げられる。
【００５８】
多孔質粒子を構成する有機材料としては、例えば、合成樹脂、天然高分子等が挙げられ、より具体的には、ポリエチレン樹脂；ポリプロピレン；ポリエチレンオキサイド；ポリプロピレンオキサイド、ポリエチレンイミン；ポリスチレン；ポリウレタン；ポリウレア；ポリエステル；シリコーン樹脂；アクリルシリコーン樹脂；ポリメタクリル酸メチル等の（メタ）アクリル酸エステルを構成モノマーとする重合体；メタクリル酸メチルクロスポリマー等の（メタ）アクリル酸エステルを構成モノマーとするクロスポリマー（エチレンアクリル酸共重合樹脂等）；ナイロン１２、ナイロン６、共重合ナイロン等のポリアミド樹脂；ポリイミド；カルボキシメチルセルロールス；ゼラチン；デンプン；キチン；キトサン等が挙げられる。
【００５９】
中でも、多孔質粒子は、無機材料で構成されたものであるのが好ましく、金属酸化物で構成されたものであるのがより好ましく、シリカで構成されたものであるのがさらに好ましい。これにより、三次元造形物の機械的強度、耐光性等の特性を特に優れたものとすることができる。また、特に、多孔質粒子がシリカで構成されたものであると、前述した効果がより顕著に発揮される。また、シリカは、流動性にも優れているため、厚さの均一性がより高い層の形成に有利であるとともに、三次元造形物１の生産性、寸法精度を特に優れたものとすることができる。
【００６０】
シリカとしては、市販のものを好適に用いることができる。具体的には、例えば、ミズカシルＰ−５２６、ミズカシルＰ−８０１、ミズカシルＮＰ−８、ミズカシルＰ−８０２、ミズカシルＰ−８０２Ｙ、ミズカシルＣ−２１２、ミズカシルＰ−７３、ミズカシルＰ−７８Ａ、ミズカシルＰ−７８Ｆ、ミズカシルＰ−８７、ミズカシルＰ−７０５、ミズカシルＰ−７０７、ミズカシルＰ−７０７Ｄ、ミズカシルＰ−７０９、ミズカシルＣ−４０２、ミズカシルＣ−４８４（以上、水澤化学工業（株）製）、トクシールＵ、トクシールＵＲ、トクシールＧＵ、トクシールＡＬ−１、トクシールＧＵ−Ｎ、トクシールＮ、トクシールＮＲ、トクシールＰＲ、ソーレックス、ファインシールＥ−５０、ファインシールＴ−３２、ファインシールＸ−３０、ファインシールＸ−３７、ファインシールＸ−３７Ｂ、ファインシールＸ−４５、ファインシールＸ−６０、ファインシールＸ−７０、ファインシールＲＸ−７０、ファインシールＡ、ファインシールＢ（以上、（株）トクヤマ製）、シペルナート、カープレックスＦＰＳ−１０１、カープレックスＣＳ−７、カープレックス２２Ｓ、カープレックス８０、カープレックス８０Ｄ、カープレックスＸＲ、カープレックス６７（以上、ＤＳＬ．ジャパン（株）製）、サイロイド６３、サイロイド６５、サイロイド６６、サイロイド７７、サイロイド７４、サイロイド７９、サイロイド４０４、サイロイド６２０、サイロイド８００、サイロイド１５０、サイロイド２４４、サイロイド２６６（以上、富士シリシア化学（株）製）、ニップジェルＡＹ−２００、ニップジェルＡＹ−６Ａ２、ニップジェルＡＺ−２００、ニップジェルＡＺ−６Ａ０、ニップジェルＢＹ−２００、ニップジェルＢＹ−２００、ニップジェルＣＸ−２００、ニップジェルＣＹ−２００、ニップシールＥ−１５０Ｊ、ニップシールＥ−２２０Ａ、ニップシールＥ−２００Ａ（以上、東ソー・シリカ（株）製）などが挙げられる。
【００６１】
また、多孔質粒子は、疎水化処理が施されたものであるのが好ましい。ところで、一般に、インク４に含まれる硬化性樹脂４４は疎水性を有する傾向がある。したがって、多孔質粒子が疎水化処理されたものであることにより、硬化性樹脂４４を多孔質粒子の空孔内により好適に侵入させることができる。その結果、アンカー効果がより顕著に発揮され、得られる三次元造形物１の機械的強度をさらに優れたものとすることができる。また、多孔質粒子が疎水化処理されたものであると、好適に再利用することができる。より詳しく説明すると、多孔質粒子が疎水化処理されたものであると、後に詳述する水溶性樹脂と多孔質粒子との親和性が低下するため、空孔内に入り込むことが防止されることとなる。その結果、三次元造形物１の製造において、インクが付与されなかった領域の多孔質粒子は、水等で洗浄することにより不純物を容易除去することができ、高い純度で回収することができる。このため、再度、回収した三次元造形用粉末を、所定の割合で、水溶性樹脂等と混合することにより、確実に所望の組成に制御された三次元造形用粉末を得ることができる。
【００６２】
三次元造形用粉末を構成する多孔質粒子に施す疎水化処理としては、多孔質粒子の疎水性を高める処理であればいかなるものであってもよいが、炭化水素基を導入するものであるのが好ましい。これにより、粒子の疎水性をより高いものとすることができる。また、容易かつ確実に、各粒子や粒子表面の各部位（空孔内部の表面を含む）での疎水化処理の程度の均一性をより高いものとすることができる。
【００６３】
疎水化処理に用いる化合物としては、シリル基を含むシラン化合物が好ましい。疎水化処理に用いることのできる化合物の具体例としては、例えば、ヘキサメチルジシラザン、ジメチルジメトキシシラン、ジエチルジエトキシシラン、１−プロペニルメチルジクロロシラン、プロピルジメチルクロロシラン、プロピルメチルジクロロシラン、プロピルトリクロロシラン、プロピルトリエトキシシラン、プロピルトリメトキシシラン、スチリルエチルトリメトキシシラン、テトラデシルトリクロロシラン、３−チオシアネートプロピルトリエトキシシラン、ｐ−トリルジメチルクロロシラン、ｐ−トリルメチルジクロロシラン、ｐ−トリルトリクロロシラン、ｐ−トリルトリメトキシシラン、ｐ−トリルトリエトキシシラン、ジ−ｎ−プロピルジ−ｎ−プロポキシシラン、ジイソプロピルジイソプロポキシシラン、ジ−ｎ−ブチルジ−ｎ−ブチロキシシラン、ジ−ｓｅｃ−ブチルジ−ｓｅｃ−ブチロキシシラン、ジ−ｔ−ブチルジ−ｔ−ブチロキシシラン、オクタデシルトリクロロシラン、オクタデシルメチルジエトキシシラン、オクタデシルトリエトキシシラン、オクタデシルトリメトキシシラン、オクタデシルジメチルクロロシラン、オクタデシルメチルジクロロシラン、オクタデシルメトキシジクロロシラン、７−オクテニルジメチルクロロシラン、７−オクテニルトリクロロシラン、７−オクテニルトリメトキシシラン、オクチルメチルジクロロシラン、オクチルジメチルクロロシラン、オクチルトリクロロシラン、１０−ウンデセニルジメチルクロロシラン、ウンデシルトリクロロシラン、ビニルジメチルクロロシラン、メチルオクタデシルジメトキシシラン、メチルドデシルジエトキシシラン、メチルオクタデシルジメトキシシラン、メチルオクタデシルジエトキシシラン、ｎ−オクチルメチルジメトキシシラン、ｎ−オクチルメチルジエトキシシラン、トリアコンチルジメチルクロロシラン、トリアコンチルトリクロロシラン、メチルトリメトキシシラン、メチルトリエトキシシラン、メチルトリ−ｎ−プロポキシシラン、メチルイソプロポキシシラン、メチル−ｎ−ブチロキシシラン、メチルトリ−ｓｅｃ−ブチロキシシラン、メチルトリ−ｔ−ブチロキシシラン、エチルトリメトキシシラン、エチルトリエトキシシラン、エチルトリ−ｎ−プロポキシシラン、エチルイソプロポキシシラン、エチル−ｎ−ブチロキシシラン、エチルトリ−ｓｅｃ−ブチロキシシラン、エチルトリ−ｔ−ブチロキシシラン、ｎ−プロピルトリメトキシシラン、イソブチルトリメトキシシラン、ｎ−ヘキシルトリメトキシシラン、ヘキサデシルトリメトキシシラン、ｎ−オクチルトリメトキシシラン、ｎ−ドデシルトリメトキシシラン、ｎ−オクタデシルトリメトキシシラン、ｎ−プロピルトリエトキシシラン、イソブチルトリエトキシシラン、ｎ−ヘキシルトリエトキシシラン、ヘキサデシルトリエトキシシラン、ｎ−オクチルトリエトキシシラン、ｎ−ドデシルトリメトキシシラン、ｎ−オクタデシルトリエトキシシラン、２−〔２−（トリクロロシリル）エチル〕ピリジン、４−〔２−（トリクロロシリル）エチル〕ピリジン、ジフェニルジメトキシシラン、ジフェニルジエトキシシラン、１，３−（トリクロロシリルメチル）ヘプタコサン、ジベンジルジメトキシシラン、ジベンジルジエトキシシラン、フェニルトリメトキシシラン、フェニルメチルジメトキシシラン、フェニルジメチルメトキシシラン、フェニルジメトキシシラン、フェニルジエトキシシラン、フェニルメチルジエトキシシラン、フェニルジメチルエトキシシラン、ベンジルトリエトキシシラン、ベンジルトリメトキシシラン、ベンジルメチルジメトキシシラン、ベンジルジメチルメトキシシラン、ベンジルジメトキシシラン、ベンジルジエトキシシラン、ベンジルメチルジエトキシシラン、ベンジルジメチルエトキシシラン、ベンジルトリエトキシシラン、ジベンジルジメトキシシラン、ジベンジルジエトキシシラン、３−アセトキシプロピルトリメトキシシラン、３−アクリロキシプロピルトリメトキシシラン、アリルトリメトキシシラン、アリルトリエトキシシラン、４−アミノブチルトリエトキシシラン、（アミノエチルアミノメチル）フェネチルトリメトキシシラン、Ｎ−（２−アミノエチル）−３−アミノプロピルメチルジメトキシシラン、Ｎ−（２−アミノエチル）−３−アミノプロピルトリメトキシシラン、６−（アミノヘキシルアミノプロピル）トリメトキシシラン、ｐ−アミノフェニルトリメトキシシラン、ｐ−アミノフェニルエトキシシラン、ｍ−アミノフェニルトリメトキシシラン、ｍ−アミノフェニルエトキシシラン、３−アミノプロピルトリメトキシシラン、３−アミノプロピルトリエトキシシシラン、ω−アミノウンデシルトリメトキシシラン、アミルトリエトキシシラン、ベンゾオキサシレピンジメチルエステル、５−（ビシクロヘプテニル）トリエトキシシラン、ビス（２−ヒドロキシエチル）−３−アミノプロピルトリエトキシシラン、８−ブロモオクチルトリメトキシシラン、ブロモフェニルトリメトキシシラン、３−ブロモプロピルトリメトキシシラン、ｎ−ブチルトリメトキシシラン、２−クロロメチルトリエトキシシラン、クロロメチルメチルジエトキシシラン、クロロメチルメチルジイソプロポキシラン、ｐ−（クロロメチル）フェニルトリメトキシシラン、クロロメチルトリエトキシシラン、クロロフェニルトリエトキシシラン、３−クロロプロピルメチルジメトキシシラン、３−クロロプロピルトリエトキシシラン、３−クロロプロピルトリメトキシシラン、２−（４−クロロスルフォニルフェニル）エチルトリメトキシシラン、２−シアノエチルトリエトキシシラン、２−シアノエチルトリメトキシシラン、シアノメチルフェネチルトリエトキシシラン、３−シアノプロピルトリエトキシシラン、２−（３−シクロヘキセニル）エチルトリメトキシシラン、２−（３−シクロヘキセニル）エチルトリエトキシシラン、３−シクロヘキセニルトリクロロシラン、２−（３−シクロヘキセニル）エチルトリクロロシラン、２−（３−シクロヘキセニル）エチルジメチルクロロシシラン、２−（３−シクロヘキセニル）エチルメチルジクロロシシラン、シクロヘキシルジメチルクロロシラン、シクロヘキシルエチルジメトキシシラン、シクロヘキシルメチルジクロロシラン、シクロヘキシルメチルジメトキシシラン、（シクロヘキシルメチル）トリクロロシラン、シクロヘキシルトリクロロシラン、シクロヘキシルトリメトキシシラン、シクロ���クチルトリクロロシラン、（４−シクロオクテニル）トリクロロシラン、シクロペンチルトリクロロシラン、シクロペンチルトリメトキシシラン、１，１−ジエトキシ−１−シラシクロペンタ−３−エン、３−（２，４−ジニトロフェニルアミノ）プロピルトリエトキシシラン、（ジメチルクロロシリル）メチル−７，７−ジメチルノルピナン、（シクロヘキシルアミノメチル）メチルジエトキシシラン、（３−シクロペンタジエニルプロピル）トリエトキシシラン、Ｎ，Ｎ−ジエチル−３−アミノプロピル）トリメトキシシラン、２−（３，４−エポキシシクロヘキシル）エチルトリメトキシシラン、２−（３，４−エポキシシクロヘキシル）エチルトリエトキシシラン、（フルフリルオキシメチル）トリエトキシシラン、２−ヒドロキシ−４−（３−トリエトキシプロポキシ）ジフェニルケトン、３−（ｐ−メトキシフェニル）プロピルメチルジクロロシラン、３−（ｐ−メトキシフェニル）プロピルトリクロロシラン、ｐ−（メチルフェネチル）メチルジクロロシラン，ｐ−（メチルフェネチル）トリクロロシラン、ｐ−（メチルフェネチル）ジメチルクロロシラン、３−モルフォリノプロピルトリメトキシシラン、（３−グリシドキシプロピル）メチルジエトキシシラン、３−グリシドキシプロピルトリメトキシシラン、１，２，３，４，７，７，−ヘキサクロロ−６−メチルジエトキシシリル−２−ノルボルネン、１，２，３，４，７，７，−ヘキサクロロ−６−トリエトキシシリル−２−ノルボルネン、３−ヨードプロピルトリメトキシラン、３−イソシアネートプロピルトリエトキシシラン、（メルカプトメチル）メチルジエトキシシラン、３−メルカプトプロピルメチルジメトキシシラン、３−メルカプトプロピルジメトキシシラン、３−メルカプトプロピルトリエトキシシラン、３−メタクリロキシプロピルメチルジエトキシシラン、３−メタクリロキシプロピルトリメトキシシラン、メチル｛２−（３−トリメトキシシリルプロピルアミノ）エチルアミノ｝−３−プロピオネート、７−オクテニルトリメトキシシラン、Ｒ−Ｎ−α−フェネチル−Ｎ’−トリエトキシシリルプロピルウレア、Ｓ−Ｎ−α−フェネチル−Ｎ’−トリエトキシシリルプロピルウレア、フェネチルトリメトキシシラン、フェネチルメチルジメトキシシラン、フェネチルジメチルメトキシシラン、フェネチルジメトキシシラン、フェネチルジエトキシシラン、フェネチルメチルジエトキシシラン、フェネチルジメチルエトキシシラン、フェネチルトリエトキシシラン、（３−フェニルプロピル）ジメチルクロロシラン、（３−フェニルプロピル）メチルジクロロシラン、Ｎ−フェニルアミノプロピルトリメトキシシラン、Ｎ−（トリエトキシシリルプロピル）ダンシルアミド、Ｎ−（３−トリエトキシシリルプロピル）−４，５−ジヒドロイミダゾール、２−（トリエトキシシリルエチル）−５−（クロロアセトキシ）ビシクロヘプタン、（Ｓ）−Ｎ−トリエトキシシリルプロピル−Ｏ−メントカルバメート、３−（トリエトキシシリルプロピル）−ｐ−ニトロベンズアミド、３−（トリエトキシシリル）プロピルサクシニック無水物、Ｎ−〔５−（トリメトキシシリル）−２−アザ−１−オキソ−ペンチル〕カプロラクタム、２−（トリメトキシシリルエチル）ピリジン、Ｎ−（トリメトキシシリルエチル）ベンジル−Ｎ，Ｎ，Ｎ−トリメチルアンモニウムクロライド、フェニルビニルジエトキシシラン、３−チオシアナートプロピルトリエトキシシラン、（トリデカフロオロ−１，１，２，２，−テトラヒドロオクチル）トリエトキシシラン、Ｎ−｛３−（トリエトキシシリル）プロピル｝フタルアミド酸、（３，３，３−トリフルオロプロピル）メチルジメトキシシシラン、（３，３，３−トリフルオロプロピル）トリメトキシシシラン、１−トリメトキシシリル−２−（クロロメチル）フェニルエタン、２−（トリメトキシシリル）エチルフェニルスルホニルアジド、β−トリメトキシシリルエチル−２−ピリジン、トリメトキシシリルプロピルジエチレントリアミン、Ｎ−（３−トリメトキシシリルプロピル）ピロール、Ｎ−トリメトキシシリルプロピル−Ｎ，Ｎ，Ｎ−トリブチルアンモニウムブロマイド、Ｎ−トリメトキシシリルプロピル−Ｎ，Ｎ，Ｎ−トリブチルアンモニウムクロライド、Ｎ−トリメトキシシリルプロピル−Ｎ，Ｎ，Ｎ−トリメチルアンモニウムクロライド、ビニルメチルジエトキシラン、ビニルトリエトキシシラン、ビニルトリメトキシシラン、ビニルメチルジメトキシシラン、ビニルジメチルメトキシシラン、ビニルジメチルエトキシシラン、ビニルメチルジクロロシラン、ビニルフェニルジクロロシラン、ビニルフェニルジエトキシシラン、ビニルフェニルジメチルシラン、ビニルフェニルメチルクロロシラン、ビニルトリフェノキシシラン、ビニルトリス−ｔ−ブトキシシラン、アダマンチルエチルトリクロロシラン、アリルフェニルトリクロロシラン、（アミノエチルアミノメチル）フェネチルトリメトキシシラン、３−アミノフェノキシジメチルビニルシラン、フェニルトリクロロシラン、フェニルジメチルクロロシラン、フェニルメチルジクロロシラン、ベンジルトリクロロシラン、ベンジルジメチルクロロシラン、ベンジルメチルジクロロシラン、フェネチルジイソプロピルクロロシラン、フェネチルトリクロロシラン、フェネチルジメチルクロロシラン、フェネチルメチルジクロロシラン、５−（ビシクロヘプテニル）トリクロロシラン、５−（ビシクロヘプテニル）トリエトキシシラン、２−（ビシクロヘプチル）ジメチルクロロシラン、２−（ビシクロヘプチル）トリクロロシラン、１，４−ビス（トリメトキシシリルエチル）ベンゼン、ブロモフェニル
トリクロロシラン、３−フェノキシプロピルジメチルクロロシラン、３−フェノキシプロピルトリクロロシラン、ｔ−ブチルフェニルクロロシラン、ｔ−ブチルフェニルメトキシシラン、ｔ−ブチルフェニルジクロロシラン、ｐ−（ｔ−ブチル）フェネチルジメチルクロロシラン、ｐ−（ｔ−ブチル）フェネチルトリクロロシラン、１，３−（クロロジメチルシリルメチル）ヘプタコサン、（（クロロメチル）フェニルエチル）ジメチルクロロシラン、（（クロロメチル）フェニルエチル）メチルジクロロシラン、（（クロロメチル）フェニルエチル）トリクロロシラン、（（クロロメチル）フェニルエチル）トリメトキシシラン、クロロフェニルトリクロロシラン、２−シアノエチルトリクロロシラン、２−シアノエチルメチルジクロロシラン、３−シアノプロピルメチルジエトキシシラン、３−シアノプロピルメチルジクロロシラン、３−シアノプロピルメチルジクロロシラン、３−シアノプロピルジメチルエトキシシラン、３−シアノプロピルメチルジクロロシラン、３−シアノプロピルトリクロロシラン、フッ化アルキルシラン等を挙げることができ、これらから選択される１種または２種以上を組み合わせて用いることができる。
【００６４】
中でも、ヘキサメチルジシラザンを疎水化処理に用いるのが好ましい。これにより、粒子の疎水性をより高いものとすることができる。また、容易かつ確実に、各粒子や粒子表面の各部位（空孔内部の表面を含む）での疎水化処理の程度の均一性をより高いものとすることができる。
シラン化合物を用いた疎水化処理を液相で行う場合には、シラン化合物を含む液中に、疎水化処理を施すべき粒子を浸漬することで、好適に所望の反応を進行させることができ、シラン化合物の化学吸着膜を形成することができる。
また、シラン化合物を用いた疎水化処理を気相で行う場合には、シラン化合物の蒸気に化処理を施すべき粒子６３を曝すことで、好適に所望の反応を進行させることができ、シラン化合物の化学吸着膜を形成することができる。
【００６５】
三次元造形用粉末を構成する粒子６３の平均粒径は、特に限定されないが、１μｍ以上２５μｍ以下であるのが好ましく、１μｍ以上１５μｍ以下であるのがより好ましい。これにより、三次元造形物１の機械的強度を特に優れたものとすることができるとともに、製造される三次元造形物１における不本意な凹凸の発生等をより効果的に防止し、三次元造形物１の寸法精度を特に優れたものとすることができる。また、三次元造形用粉末の流動性、三次元造形用粉末を含む三次元造形用組成物の流動性を特に優れたものとし、三次元造形物の生産性を特に優れたものとすることができる。なお、本発明において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【００６６】
三次元造形用粉末を構成する粒子６３のＤｍａｘは、３μｍ以上４０μｍ以下であるのが好ましく、５μｍ以上３０μｍ以下であるのがより好ましい。これにより、三次元造形物１の機械的強度を特に優れたものとすることができるとともに、製造される三次元造形物１における不本意な凹凸の発生等をより効果的に防止し、三次元造形物１の寸法精度を特に優れたものとすることができる。また、三次元造形用粉末の流動性、三次元造形用粉末を含む三次元造形用組成物の流動性を特に優れたものとし、三次元造形物１の生産性を特に優れたものとすることができる。また、製造される三次元造形物１の表面における、粒子６３による光の散乱をより効果的に防止することができる。
【００６７】
粒子６３が多孔質粒子の場合、多孔質粒子の空孔率は、５０％以上であるのが好ましく、５５％以上９０％以下であるのがより好ましい。これにより、硬化性樹脂が入り込む空間（空孔）を十分に有するとともに、多孔質粒子自体の機械的強度を優れたものとすることができ、結果として、空孔内に結合樹脂が侵入してなる三次元造形物１の機械的強度を特に優れたものとすることができる。なお、本発明において、粒子の空孔率とは、粒子の見かけ体積中に対する、粒子の内部に存在する空孔の割合（体積率）のことを言い、粒子の密度をρ［ｇ／ｃｍ３］、粒子の構成材料の真密度ρ０［ｇ／ｃｍ３］としたときに、｛（ρ０−ρ）／ρ０｝×１００で表される値である。
【００６８】
粒子６３が多孔質粒子の場合、多孔質粒子の平均空孔径（細孔直径）が１０ｎｍ以上であるのが好ましく、５０ｎｍ以上３００ｎｍ以下であるのがより好ましい。これにより、最終的に得られる三次元造形物１の機械的強度を特に優れたものとすることができる。また、三次元造形物１の製造に、顔料を含む着色インクを用いる場合において、顔料を多孔質粒子の空孔内に好適に保持することができる。このため、不本意な顔料の拡散を防止することができ、高精細な画像をより確実に形成することができる。
【００６９】
三次元造形用粉末を構成する粒子６３は、いかなる形状を有するものであってもよいが、球形状をなすものであるのが好ましい。これにより、三次元造形用粉末の流動性、三次元造形用粉末を含む三次元造形用組成物の流動性を特に優れたものとし、三次元造形物１の生産性を特に優れたものとすることができるとともに、製造される三次元造形物１における不本意な凹凸の発生等をより効果的に防止し、三次元造形物１の寸法精度を特に優れたものとすることができる。
【００７０】
三次元造形用粉末は、前述したような条件（例えば、前記粒子の構成材料、疎水化処理の種類等）が互いに異なる複数種の粒子を含むものであってもよい。
三次元造形用粉末の空隙率は、７０％以上９８％以下であるのが好ましく、７５％以上９７．７％以下であるのがより好ましい。これにより、三次元造形物の機械的強度を特に優れたものとすることができる。また、三次元造形用粉末の流動性、三次元造形用粉末を含む三次元造形用組成物の流動性を特に優れたものとし、三次元造形物の生産性を特に優れたものとすることができるとともに、製造される三次元造形物における不本意な凹凸の発生等をより効果的に防止し、三次元造形物の寸法精度を特に優れたものとすることができる。なお、本発明において、三次元造形用粉末の空隙率とは、所定容量（例えば、１００ｍＬ）の容器内を三次元造形用粉末で満たした場合における、前記容器の容量に対する、三次元造形用粉末を構成する全粒子が有する空孔の体積と、粒子間に存在する空隙の体積との和の比率のことを言い、三次元造形用粉末の嵩密度をＰ［ｇ／ｃｍ３］、三次元造形用粉末の構成材料の真密度Ｐ０［ｇ／ｃｍ３］としたときに、｛（Ｐ０−Ｐ）／Ｐ０｝×１００で表される値である。
三次元造形用組成物中における三次元造形用粉末の含有率は、１０質量％以上９０質量％以下であるのが好ましく、１５質量％以上５８質量％以下であるのがより好ましい。これにより、三次元造形用組成物の流動性を十分に優れたものとしつつ、最終的に得られる三次元造形物１の機械的強度を特に優れたものとすることができる。
【００７１】
≪水溶性樹脂≫
三次元造形用組成物は、複数個の粒子６３とともに、水溶性樹脂６４を含むものである。水溶性樹脂１２を含むことにより、粒子６３同士を結合（仮固定）し（図３参照）、粒子６３の不本意な飛散等を効果的に防止することができる。これにより、作業者の安全や、製造される三次元造形物１の寸法精度の向上を図ることができる。
【００７２】
本発明において、水溶性樹脂とは、少なくともその一部が水に可溶なものであればよいが、例えば、２５℃における水に対する溶解度（水１００ｇに溶解可能な質量）が５［ｇ／１００ｇ水］以上のものであるのが好ましく、１０［ｇ／１００ｇ水］以上のものであるのがより好ましい。
水溶性樹脂６４としては、例えば、ポリビニルアルコール（ＰＶＡ）、ポリビニルピロリドン（ＰＶＰ）、ポリアクリル酸ナトリウム、ポリアクリルアミド、変性ポリアミド、ポリエチレンイミン、ポリエチレンオキシド等の合成ポリマー、コーンスターチ、マンナン、ペクチン、寒天、アルギン酸、デキストラン、にかわ、ゼラチン等の天然ポリマー、カルボキシメチルセルロース、ヒドロキシエチルセルロース、酸化でんぷん、変性でんぷん等の半合成ポリマー等が挙げられ、これらから選択される１種または２種以上を組み合わせて用いることができる。
【００７３】
水溶性樹脂製品の例としては、例えば、メチルセルロース（信越化学社製：商品名「メトローズＳＭ−１５」）、ヒドロキシエチルセルロース（フジケミカル社製：商品名「ＡＬ−１５」）、ヒドロキシプロピルセルローズ（日本ソーダ社製：商品名「ＨＰＣ−Ｍ」）、カルボキシメチルセルロース（ニチリン化学社製：商品名「ＣＭＣ−３０」）、澱粉リン酸エステルナトリュウム（Ｉ）（松谷化学社製：商品名「ホスター５１００」）、ポリビニルピロリドン（東京化学社製：商品名「ＰＶＰ  Ｋ−９０」）、メチルビニールエーテル／無水マレイン酸コポリマー（ＧＡＦガントレット社製：商品名「ＡＮ−１３９」）、ポリアクリルアミド（和光純薬社製）、変性ポリアミド（変性ナイロン）（東レ社製：商品名「ＡＱナイロン」）、ポリエチレンオキサイド（製鉄化学社製：商品名「ＰＥＯ−１」、明成化学工業社製：商品名「アルコックス」）、エチレンオキサイド／プロピレンオキサイドランダム共重合ポリマー（明成化学工業社製：商品名「アルコックスＥＰ」）、ポリアクリル酸ナトリウム（和光純薬）、カルボキシビニルポリマー／架橋型アクリル系水溶性樹脂（住友精化社製：商品名「アクペック」）等が挙げられる。
【００７４】
中でも、水溶性樹脂６４がポリビニルアルコールである場合、三次元造形物１の機械的強度を特に優れたものとすることができる。また、ケン化度や重合度の調整により、水溶性樹脂６４の特性（例えば、水溶性、耐水性等）や三次元造形用組成物の特性（例えば、粘度、粒子６３の固定力、濡れ性等）をより好適に制御することができる。このため、多様な三次元造形物１の製造により好適に対応することができる。また、ポリビニルアルコールは、各種水溶性樹脂の中でも、安価で、かつ、供給が安定したものである。このため、生産コストを抑制しつつ、安定的な三次元造形物１の製造を行うことができる。
【００７５】
水溶性樹脂６４がポリビニルアルコールを含むものである場合、当該ポリビニルアルコールのケン化度は、８５以上９０以下であるのが好ましい。これにより、水に対するポリビニルアルコールの溶解度の低下を抑制することができる。そのため、三次元造形用組成物が水を含むものである場合に、隣接する単位層７間の接着性の低下をより効果的に抑制することができる。
水溶性樹脂６４がポリビニルアルコールを含むものである場合、当該ポリビニルアルコールの重合度は、３００以上１０００以下であるのが好ましい。これにより、三次元造形用組成物が水を含むものである場合に、各単位層７の機械的強度や隣接する単位層７間の接着性を特に優れたものとすることができる。
【００７６】
また、水溶性樹脂６４がポリビニルピロリドン（ＰＶＰ）である場合、以下のような効果が得られる。すなわち、ポリビニルピロリドンは、ガラス、金属、プラスチック等の各種材料に対する接着性に優れているため、層６のうちインクが付与されない部分の強度・形状の安定性を特に優れたものとし、最終的に得られる三次元造形物１の寸法精度を特に優れたものとすることができる。また、ポリビニルピロリドンは、各種有機溶媒に対して、高い溶解性を示すため、三次元造形用組成物が有機溶剤を含む場合において、三次元造形用組成物の流動性を特に優れたものとすることができ、不本意な厚さのばらつきがより効果的に防止された層６を好適に形成することができ、最終的に得られる三次元造形物１の寸法精度を特に優れたものとすることができる。また、ポリビニルピロリドンは、水に対しても高い溶解性を示すため、未結合粒子除去工程（造形終了後）において、各層６を構成する粒子６３のうち、硬化性樹脂４４により結合していないものを容易かつ確実に除去することができる。また、ポリビニルピロリドンは、三次元造形用粉末との親和性が適度なものであるため、前述したような空孔６１１内への入り込みが十分に起こりにくいものである一方で、粒子６３の表面に対する濡れ性は比較的高いものである。このため、前述したような仮固定の機能をより効果的に発揮することができる。また、ポリビニルピロリドンは、各種着色剤との親和性に優れているため、インク付与工程において着色剤を含むインク４を用いた場合に、着色剤が不本意に拡散してしまうのを効果的に防止することができる。また、ポリビニルピロリドンには帯電防止機能があるため、層形成工程において三次元造形用組成物としてペースト化していない粉体を用いる場合に、当該粉体の飛散を効果的に防止することができる。また、層形成工程において三次元造形用組成物としてペースト化されたものを用いる場合に、ペースト状の三次元造形用組成物がポリビニルピロリドンを含むものであると、三次元造形用組成物中に泡が巻き込まれてしまうことを効果的に防止することができ、層形成工程において、泡の巻き込みによる欠陥が発生するのを効果的により防止することができる。
【００７７】
水溶性樹脂６４がポリビニルピロリドンを含むものである場合、当該ポリビニルピロリドンの重量平均分子量は、１００００以上１７０００００以下であるのが好ましく、３００００以上１５０００００以下であるのがより好ましい。これにより、前述した機能をより効果的に発揮することができる。
三次元造形用組成物中において、水溶性樹脂６４は、少なくとも層形成工程において、液状の状態（例えば、溶解状態、溶融状態等）をなすものであるのが好ましい。これにより、容易かつ確実に、三次元造形用組成物を用いて形成される層６の厚さの均一性を、より高いものとすることができる。
【００７８】
三次元造形用組成物中における水溶性樹脂６４の含有率は、三次元造形用粉末の嵩体積に対して、１５体積％以下であるのが好ましく、２体積％以上５体積％以下であるのがより好ましい。これにより、前述したような水溶性樹脂６４の機能を十分に発揮させつつ、インク４が侵入する空間をより広く確保することができ、三次元造形物１の機械的強度を特に優れたものとすることができる。
【００７９】
≪溶剤≫
三次元造形用組成物は、前述したような水溶性樹脂６４、三次元造形用粉末に加えて、溶剤を含むものであってもよい。これにより、三次元造形用組成物の流動性を特に優れたものとし、三次元造形物１の生産性を特に優れたものとすることができる。
溶剤は、水溶性樹脂６４を溶解するものであるのが好ましい。これにより、三次元造形用組成物の流動性を良好なものとすることができ、三次元造形用組成物を用いて形成される層６の厚さの不本意なばらつきをより効果的に防止することができる。また、溶剤が除去された状態の層６を形成した際に、層６全体にわたって、より高い均一性で、水溶性樹脂６４を粒子６３に付着させることができ、不本意な組成のむらが発生するのをより効果的に防止することができる。このため、最終的に得られる三次元造形物１の各部位での機械的強度の不本意なばらつきの発生をより効果的に防止することができ、三次元造形物１の信頼性をより高いものとすることができる。
【００８０】
三次元造形用組成物を構成する溶剤としては、例えば、水；メタノール、エタノール、イソプロパノール等のアルコール性溶剤；メチルエチルケトン、アセトン等のケトン系溶剤；エチレングリコールモノエチルエーテル、エチレングリコールモノブチルエーテル等のグリコールエーテル系、プロピレングリコール１−モノメチルエーテル２−アセタート、プロピレングリコール１−モノエチルエーテル２−アセタート等のグリコールエーテルアセテート系；ポリエチレングリコール、ポリプロピレングリコール等が挙げられ、これらから選択される１種または２種以上を組み合わせて用いることができる。
【００８１】
中でも、三次元造形用組成物は、水を含むものであるのが好ましい。これにより、水溶性樹脂６４をより確実に溶解することができ、三次元造形用組成物の流動性、三次元造形用組成物を用いて形成される層６の組成の均一性を特に優れたものとすることができる。また、水は層６形成後の除去が容易であるとともに、三次元造形物１中に残存した場合においても悪影響を与えにくい。また、人体に対する安全性、環境問題の観点等からも有利である。
【００８２】
三次元造形用組成物が溶剤を含むものである場合、三次元造形用組成物中における溶剤の含有率は、５質量％以上７５質量％以下であるのが好ましく、３５質量％以上７０質量％以下であるのがより好ましい。これにより、前述したような溶剤を含むことによる効果がより顕著に発揮されるとともに、三次元造形物１の製造過程において溶剤を短時間で容易に除去することができるため、三次元造形物１の生産性向上の観点から有利である。
特に、三次元造形用組成物が溶剤として水を含むものである場合、三次元造形用組成物中における水の含有率は、２０質量％以上７３質量％以下であるのが好ましく、５０質量％以上７０質量％以下であるのがより好ましい。これにより、前述したような効果がより顕著に発揮される。
【００８３】
≪その他の成分≫
また、三次元造形用組成物は、前述した以外の成分を含むものであってもよい。このような成分としては、例えば、重合開始剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【００８４】
５．インク
次に、本発明の三次元造形物の製造方法に用いるインクについて詳細に説明する。
≪硬化性樹脂≫
インク４は、少なくとも硬化性樹脂４４を含むものである。
硬化性樹脂４４は、硬化することによって、粒子６３を結合する機能を備えた成分である。
【００８５】
このような硬化性樹脂４４としては、特に限定されないが、疎水性（親油性）を有するものを用いるのが好ましい。これにより、例えば、粒子６３として疎水化処理を施されたものを用いた場合、インク４と粒子６３との親和性をより高いものとすることができ、層６にインク４が付与されることにより、インク４は、粒子６３の空孔６１１内に好適に侵入することができる。その結果、硬化性樹脂４４によるアンカー効果が好適に発揮され、最終的に得られる三次元造形物１の機械的強度を優れたものとすることができる。なお、本発明において、疎水性の硬化性樹脂は、水に対する親和性が十分に低いものであればよいが、例えば、２５℃における水に対する溶解度が１［ｇ／１００ｇ水］以下であるのが好ましい。
【００８６】
硬化性樹脂４４としては、例えば、熱硬化性樹脂；可視光領域の光により硬化する可視光硬化性樹脂（狭義の光硬化性樹脂）、紫外線硬化性樹脂、赤外線硬化性樹脂等の各種光硬化性樹脂；Ｘ線硬化性樹脂等が挙げられ、これらから選択される１種または２種以上を組み合わせて用いることができる。中でも、得られる三次元造形物１の機械的強度や三次元造形物１の生産性等の観点から、硬化性樹脂４４は、硬化性樹脂が好ましい。また、各種硬化性樹脂の中でも、得られる三次元造形物１の機械的強度や三次元造形物１の生産性、インク４の保存安定性等の観点から、特に、紫外線硬化性樹脂（重合性化合物）が好ましい。
【００８７】
紫外線硬化性樹脂（重合性化合物）としては、紫外線照射により、光重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【００８８】
付加重合性化合物としては、例えば、少なくとも１個のエチレン性不飽和二重結合を有する化合物等が挙げられる。付加重合性化合物として、末端エチレン性不飽和結合を少なくとも１個、好ましくは２個以上有する化合物が好ましく使用できる。
エチレン性不飽和重合性化合物は、単官能の重合性化合物および多官能の重合性化合物、またはそれらの混合物の化学的形態をもつ。単官能の重合性化合物としては、例えば、不飽和カルボン酸（例えば、アクリル酸、メタクリル酸、イタコン酸、クロトン酸、イソクロトン酸、マレイン酸等）や、そのエステル類、アミド類等が挙げられる。多官能の重合性化合物としては、不飽和カルボン酸と脂肪族の多価アルコール化合物とのエステル、不飽和カルボン酸と脂肪族の多価アミン化合物とのアミド類が用いられる。
【００８９】
また、ヒドロキシル基や、アミノ基、メルカプト基等の求核性置換基を有する不飽和カルボン酸エステルまたはアミド類とイソシアネート類、エポキシ類との付加反応物、カルボン酸との脱水縮合反応物等も使用できる。また、イソシアネート基やエポキシ基等の親電子性置換基を有する不飽和カルボン酸エステルまたはアミド類と、アルコール類、アミン類およびチオール類との付加反応物、さらに、ハロゲン基やトシルオキシ基等の脱離性置換基を有する不飽和カルボン酸エステルまたはアミド類と、アルコール類、アミン類またはチオール類との置換反応物も使用できる。
不飽和カルボン酸と脂肪族多価アルコール化合物とのエステルであるラジカル重合性化合物の具体例としては、例えば、（メタ）アクリル酸エステルが代表的であり、単官能のもの、多官能のもののいずれも用いることができる。
【００９０】
単官能の（メタ）アクリレートの具体例としては、例えば、トリルオキシエチル（メタ）アクリレート、フェニルオキシエチル（メタ）アクリレート、シクロヘキシル（メタ）アクリレート、エチル（メタ）アクリレート、メチル（メタ）アクリレート、イソボルニル（メタ）アクリレート、テトラヒドロフルフリル（メタ）アクリレート等が挙げられる。
【００９１】
二官能の（メタ）アクリレートの具体例としては、例えば、エチレングリコールジ（メタ）アクリレート、トリエチレングリコールジ（メタ）アクリレート、１，３−ブタンジオールジ（メタ）アクリレート、テトラメチレングリコールジ（メタ）アクリレート、プロピレングリコールジ（メタ）アクリレート、ネオペンチルグリコールジ（メタ）アクリレート、ヘキサンジオールジ（メタ）アクリレート、１，４−シクロヘキサンジオールジ（メタ）アクリレート、テトラエチレングリコールジ（メタ）アクリレート、ペンタエリスリトールジ（メタ）アクリレート、ジペンタエリスリトールジ（メタ）アクリレート等が挙げられる。
【００９２】
三官能の（メタ）アクリレートの具体例としては、例えば、トリメチロールプロパントリ（メタ）アクリレート、トリメチロールエタントリ（メタ）アクリレート、トリメチロールプロパンのアルキレンオキサイド変性トリ（メタ）アクリレート、ペンタエリスリトールトリ（メタ）アクリレート、ジペンタエリスリトールトリ（メタ）アクリレート、トリメチロールプロパントリ（（メタ）アクリロイルオキシプロピル）エーテル、イソシアヌル酸アルキレンオキサイド変性トリ（メタ）アクリレート、プロピオン酸ジペンタエリスリトールトリ（メタ）アクリレート、トリ（（メタ）アクリロイルオキシエチル）イソシアヌレート、ヒドロキシピバルアルデヒド変性ジメチロールプロパントリ（メタ）アクリレート、ソルビトールトリ（メタ）アクリレート等が挙げられる。
【００９３】
四官能の（メタ）アクリレートの具体例としては、例えば、ペンタエリスリトールテトラ（メタ）アクリレート、ソルビトールテトラ（メタ）アクリレート、ジトリメチロールプロパンテトラ（メタ）アクリレート、プロピオン酸ジペンタエリスリトールテトラ（メタ）アクリレート、エトキシ化ペンタエリスリトールテトラ（メタ）アクリレート等が挙げられる。
【００９４】
五官能の（メタ）アクリレートの具体例としては、例えば、ソルビトールペンタ（メタ）アクリレート、ジペンタエリスリトールペンタ（メタ）アクリレート等が挙げられる。
六官能の（メタ）アクリレートの具体例としては、例えば、ジペンタエリスリトールヘキサ（メタ）アクリレート、ソルビトールヘキサ（メタ）アクリレート、フォスファゼンのアルキレンオキサイド変性ヘキサ（メタ）アクリレート、カプトラクトン変性ジペンタエリスリトールヘキサ（メタ）アクリレート等が挙げられる。
【００９５】
（メタ）アクリレート以外の重合性化合物としては、例えば、イタコン酸エステル、クロトン酸エステル、イソクロトン酸エステル、マレイン酸エステル等が挙げられる。
イタコン酸エステルとしては、例えば、エチレングリコールジイタコネート、プロピレングリコールジイタコネート、１，３−ブタンジオールジイタコネート、１，４−ブタンジオールジイタコネート、テトラメチレングリコールジイタコネート、ペンタエリスリトールジイタコネート、ソルビトールテトライタコネート等が挙げられる。
【００９６】
クロトン酸エステルとしては、例えば、エチレングリコールジクロトネート、テトラメチレングリコールジクロトネート、ペンタエリスリトールジクロトネート、ソルビトールテトラジクロトネート等が挙げられる。
イソクロトン酸エステルとしては、例えば、エチレングリコールジイソクロトネート、ペンタエリスリトールジイソクロトネート、ソルビトールテトライソクロトネート等が挙げられる。
マレイン酸エステルとしては、例えば、エチレングリコールジマレート、トリエチレングリコールジマレート、ペンタエリスリトールジマレート、ソルビトールテトラマレート等が挙げられる。
【００９７】
その他のエステルの例としては、例えば、特公昭４６−２７９２６号公報、特公昭５１−４７３３４号公報、特開昭５７−１９６２３１号公報に記載の脂肪族アルコール系エステル類や、特開昭５９−５２４０号公報、特開昭５９−５２４１号公報、特開平２−２２６１４９号公報に記載の芳香族系骨格を有するもの、特開平１−１６５６１３号公報に記載のアミノ基を含有するもの等も用いることができる。
【００９８】
また、不飽和カルボン酸と脂肪族多価アミン化合物とのアミドのモノマーの具体例としては、例えば、メチレンビス−アクリルアミド、メチレンビス−メタクリルアミド、１，６−ヘキサメチレンビス−アクリルアミド、１，６−ヘキサメチレンビス−メタクリルアミド、ジエチレントリアミントリスアクリルアミド、キシリレンビスアクリルアミド、キシリレンビスメタクリルアミド等が挙げられる。
その他の好ましいアミド系モノマーとしては、例えば、特公昭５４−２１７２６号公報に記載のシクロへキシレン構造を有するもの等が挙げられる。
【００９９】
また、イソシアネートと水酸基との付加反応を用いて製造されるウレタン系付加重合性化合物も好適であり、そのような具体例としては、例えば、特公昭４８−４１７０８号公報に記載されている１分子に２個以上のイソシアネート基を有するポリイソシアネート化合物に、下記式（１）で示される水酸基を含有するビニルモノマーを付加させた１分子中に２個以上の重合性ビニル基を含有するビニルウレタン化合物等が挙げられる。
ＣＨ２＝Ｃ（Ｒ１）ＣＯＯＣＨ２ＣＨ（Ｒ２）ＯＨ    （１）
（ただし、式（１）中、Ｒ１およびＲ２は、それぞれ独立に、ＨまたはＣＨ３を示す。）
【０１００】
本発明において、エポキシ基、オキセタン基等の環状エーテル基を分子内に１つ以上有するカチオン開環重合性の化合物を紫外線硬化性樹脂（重合性化合物）として好適に用いることができる。
カチオン重合性化合物としては、例えば、開環重合性基を含む硬化性化合物等が挙げられ、中でも、ヘテロ環状基含有硬化性化合物が特に好ましい。このような硬化性化合物としては、例えば、エポキシ誘導体、オキセタン誘導体、テトラヒドロフラン誘導体、環状ラクトン誘導体、環状カーボネート誘導体、オキサゾリン誘導体などの環状イミノエーテル類、ビニルエーテル類等が挙げられ、中でも、エポキシ誘導体、オキセタン誘導体、ビニルエーテル類が好ましい。
好ましいエポキシ誘導体の例としては、例えば、単官能グリシジルエーテル類、多官能グリシジルエーテル類、単官能脂環式エポキシ類、多官能脂環式エポキシ類等が挙げられる。
【０１０１】
グリシジルエーテル類の具体的な化合物を例示すると、例えば、ジグリシジルエーテル類（例えば、エチレングリコールジグリシジルエーテル、ビスフェノールＡジグリシジルエーテル等）、３官能以上のグリシジルエーテル類（例えば、トリメチロールエタントリグリシジルエーテル、トリメチロールプロパントリグリシジルエーテル、グリセロールトリグリシジルエーテル、トリグリシジルトリスヒドロキシエチルイソシアヌレート等）、４官能以上のグリシジルエーテル類（例えば、ソルビトールテトラグリシジルエーテル、ペンタエリスリトールテトラグリシルエーテル、クレゾールノボラック樹脂のポリグリシジルエーテル、フェノールノボラック樹脂のポリグリシジルエーテル等）、脂環式エポキシ類（例えば、セロキサイド２０２１Ｐ、セロキサイド２０８１、エポリードＧＴ−３０１、エポリードＧＴ−４０１（以上、ダイセル化学工業（株）製））、ＥＨＰＥ（ダイセル化学工業（株）製）、フェノールノボラック樹脂のポリシクロヘキシルエポキシメチルエーテル等）、オキセタン類（例えば、ＯＸ−ＳＱ、ＰＮＯＸ−１００９（以上、東亞合成（株）製）等）等が挙げられる。
【０１０２】
重合性化合物としては、脂環式エポキシ誘導体を好ましく用いることができる。「脂環式エポキシ基」とは、シクロペンテン基、シクロヘキセン基等のシクロアルケン環の二重結合を過酸化水素、過酸等の適当な酸化剤でエポキシ化した部分構造を言う。
脂環式エポキシ化合物としては、シクロヘキセンオキシド基またはシクロペンテンオキシド基を１分子内に２個以上有する多官能脂環式エポキシ類が好ましい。脂環式エポキシ化合物の具体例としては、例えば、４−ビニルシクロヘキセンジオキサイド、（３，４−エポキシシクロヘキシル）メチル−３，４−エポキシシクロヘキシルカルボキシレート、ジ（３，４−エポキシシクロヘキシル）アジペート、ジ（３，４−エポキシシクロヘキシルメチル）アジペート、ビス（２，３−エポキシシクロペンチル）エーテル、ジ（２，３−エポキシ−６−メチルシクロヘキシルメチル）アジペート、ジシクロペンタジエンジオキサイド等が挙げられる。
【０１０３】
分子内に脂環式構造を有しない通常のエポキシ基を有するグリシジル化合物を、単独で使用したり、前記の脂環式エポキシ化合物と併用することもできる。
このような通常のグリシジル化合物としては、例えば、グリシジルエーテル化合物やグリシジルエステル化合物等を挙げることができるが、グリシジルエーテル化合物を併用することが好ましい。
【０１０４】
グリシジルエーテル化合物の具体例を挙げると、例えば、１，３−ビス（２，３−エポキシプロピロキシ）ベンゼン、ビスフェノールＡ型エポキシ樹脂、ビスフェノールＦ型エポシキ樹脂、フェノール・ノボラック型エポキシ樹脂、クレゾール・ノボラック型エポキシ樹脂、トリスフェノールメタン型エポキシ樹脂等の芳香族グリシジルエーテル化合物、１，４−ブタンジオールグリシジルエーテル、グリセロールトリグリシジルエーテル、プロピレングリコールジグリシジルエーテル、トリメチロールプロパントリトリグリシジルエーテル等の脂肪族グリシジルエーテル化合物等が挙げられる。グリシジルエステルとしては、例えば、リノレン酸ダイマーのグリシジルエステル等を挙げることができる。
【０１０５】
重合性化合物としては、４員環の環状エーテルであるオキセタニル基を有する化合物（以下、単に「オキセタン化合物」ともいう。）を使用することができる。オキセタニル基含有化合物は、１分子中にオキセタニル基を１個以上有する化合物である。
インク４中における硬化性樹脂４４の含有率は、８０質量％以上であるのが好ましく、８５質量％以上であるのがより好ましい。これにより、最終的に得られる三次元造形物１の機械的強度を特に優れたものとすることができる。
【０１０６】
≪その他の成分≫
また、インク４は、前述した以外の成分を含むものであってもよい。このような成分としては、例えば、顔料、染料等の各種着色剤；分散剤；界面活性剤；重合開始剤；重合促進剤；溶剤；浸透促進剤；湿潤剤（保湿剤）；定着剤；防黴剤；防腐剤；酸化防止剤；紫外線吸収剤；キレート剤；ｐＨ調整剤；増粘剤；フィラー；凝集防止剤；消泡剤等が挙げられる。
【０１０７】
特に、インク４が着色剤を含むことにより、着色剤の色に対応する色に着色された三次元造形物１を得ることができる。
特に、着色剤として、顔料を含むことにより、インク４、三次元造形物１の耐光性を良好なものとすることができる。顔料は、無機顔料および有機顔料のいずれも使用することができる。
【０１０８】
無機顔料としては、例えば、ファーネスブラック、ランプブラック、アセチレンブラック、チャネルブラック等のカーボンブラック（Ｃ．Ｉ．ピグメントブラック７）類、酸化鉄、酸化チタン等が挙げられ、これらから選択される１種または２種以上を組み合わせて用いることができる。
前記無機顔料の中でも、好ましい白色を呈するためには、酸化チタンが好ましい。
【０１０９】
有機顔料としては、例えば、不溶性アゾ顔料、縮合アゾ顔料、アゾレーキ、キレートアゾ顔料等のアゾ顔料、フタロシアニン顔料、ペリレンおよびペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料等が挙げられ、これらから選択される１種または２種以上を組み合わせて用いることができる。
【０１１０】
さらに詳しくは、黒色（ブラック）の顔料として使用されるカーボンブラックとしては、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Mitsubishi Chemical Corporation）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Carbon Columbia）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（以上、キャボット社（CABOT JAPAN K．K．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Degussa）社製）等が挙げられる。
【０１１１】
白色（ホワイト）の顔料としては、例えば、Ｃ．Ｉ．ピグメントホワイト  ６、１８、２１等が挙げられる。
黄色（イエロー）の顔料としては、例えば、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０等が挙げられる。
【０１１２】
紅紫色（マゼンタ）の顔料としては、例えば、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、またはＣ．Ｉ．ピグメントヴァイオレット  １９、２３、３２、３３、３６、３８、４３、５０等が挙げられる。
【０１１３】
藍紫色（シアン）の顔料としては、例えば、Ｃ．Ｉ．ピグメントブルー  １、２、３、１５、１５：１、１５：２、１５：３、１５：３４、１５：４、１６、１８、２２、２５、６０、６５、６６、Ｃ．Ｉ．バット ブルー  ４、６０等が挙げられる。
また、前記以外の顔料としては、例えば、Ｃ．Ｉ．ピグメントグリーン  ７，１０、Ｃ．Ｉ．ピグメントブラウン  ３，５，２５，２６、Ｃ．Ｉ．ピグメントオレンジ  １，２，５，７，１３，１４，１５，１６，２４，３４，３６，３８，４０，４３，６３等が挙げられる。
【０１１４】
インク４が顔料を含むものである場合、当該顔料の平均粒径は、３００ｎｍ以下であるのが好ましく、５０ｎｍ以上２５０ｎｍ以下であるのがより好ましい。これにより、インク４の吐出安定性やインク４中における顔料の分散安定性を特に優れたものとすることができるとともに、より優れた画質の画像を形成することができる。
インク４が顔料を含み、粒子６３が多孔質である場合、粒子６３の平均空孔径をｄ１［ｎｍ］、顔料の平均粒径をｄ２［ｎｍ］としたとき、ｄ１／ｄ２＞１の関係を満足するのが好ましく、１．１≦ｄ１／ｄ２≦６の関係を満足するのがより好ましい。このような関係を満足することにより、顔料を粒子６３の空孔内に好適に保持することができる。このため、不本意な顔料の拡散を防止することができ、高精細な画像をより確実に形成することができる。
また、染料としては、例えば、酸性染料、直接染料、反応性染料、および塩基性染料等が挙げられ、これらから選択される１種または２種以上を組み合わせて用いることができる。
【０１１５】
染料の具体例としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクドブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５等が挙げられる。
【０１１６】
インク４が着色剤を含むものである場合、当該インク４中における着色剤の含有率は、１質量％以上２０質量％以下であるのが好ましい。これにより、特に優れた隠蔽性および色再現性が得られる。
特に、インク４が着色剤として酸化チタンを含むものである場合、当該インク４中における酸化チタンの含有率は、１２質量％以上１８質量％以下であるのが好ましく、１４質量％以上１６質量％以下であるのがより好ましい。これにより、特に優れた隠蔽性が得られる。
インク４が顔料を含む場合に、分散剤をさらに含むものであると、顔料の分散性をより良好なものとすることができる。その結果、顔料の偏りによる部分的な機械的強度の低下をより効果的に抑制することができる。
【０１１７】
分散剤としては、特に限定されないが、例えば、高分子分散剤等の顔料分散液を調製するのに慣用されている分散剤が挙げられる。高分子分散剤の具体例としては、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、およびエポキシ樹脂のうち１種以上を主成分とするもの等が挙げられる。高分子分散剤の市販品としては、例えば、味の素ファインテクノ社製のアジスパーシリーズ、ノベオン（Noveon）社から入手可能なソルスパーズシリーズ（Ｓｏｌｓｐｅｒｓｅ  ３６０００等）、ＢＹＫ社製のディスパービックシリーズ、楠本化成社製のディスパロンシリーズ等が挙げられる。
【０１１８】
インク４が界面活性剤を含むものであると、三次元造形物１の耐擦性をより良好なものとすることができる。界面活性剤としては、特に限定されないが、例えば、シリコーン系界面活性剤としての、ポリエステル変性シリコーンやポリエーテル変性シリコーン等を用いることができ、中でも、ポリエーテル変性ポリジメチルシロキサンまたはポリエステル変性ポリジメチルシロキサンを用いるのが好ましい。界面活性剤の具体例としては、例えば、ＢＹＫ−３４７、ＢＹＫ−３４８、ＢＹＫ−ＵＶ３５００、３５１０、３５３０、３５７０（以上、BYK社製商品名）等を挙げられる。
また、インク４は、溶剤を含むものであってもよい。これにより、インク４の粘度調整を好適に行うことでき、インク４が高粘度の成分を含むものであっても、インク４のインクジェット方式による吐出安定性を特に優れたものとすることができる。
【０１１９】
溶剤としては、例えば、エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等のアルコール類等が挙げられ、これらから選択される１種または２種以上を組み合わせて用いることができる。
【０１２０】
また、インク４の粘度は、１０ｍＰａ・ｓ以上２５ｍＰａ・ｓ以下であるのが好ましく、１５ｍＰａ・ｓ以上２０ｍＰａ・ｓ以下であるのがより好ましい。これにより、インクジェット法によるインクの吐出安定性を特に優れたものとすることができる。なお、本明細書中において、粘度とは、Ｅ型粘度計（東京計器社製  ＶＩＳＣＯＮＩＣ  ＥＬＤ）を用いて２５℃において測定される値をいう。
また、三次元造形物１の製造には、複数種のインク４を用いてもよい。
【０１２１】
例えば、着色剤を含むインク４（カラーインク）と、着色剤を含まないインク４（クリアインク）とを用いてもよい。これにより、例えば、三次元造形物１の外観上、色調に影響を与える領域に付与するインク４として着色剤を含むインク４を用い、三次元造形物１の外観上、色調に影響を与えない領域に付与するインク４として着色剤を含まないインク４を用いてもよい。また、最終的に得られる三次元造形物１において、着色剤を含むインク４を用いて形成された領域の外表面に、着色剤を含まないインク４を用いて領域（コート層）を設けるように、複数種のインク４を併用してもよい。
【０１２２】
また、例えば、異なる組成の着色剤を含む複数種のインク４を用いてもよい。これにより、これらのインク４の組み合わせにより、表現できる色再現領域を広いものとすることができる。
複数種のインク４を用いる場合、少なくとも、藍紫色（シアン）のインク４、紅紫色（マゼンタ）のインク４および黄色（イエロー）のインク４を用いるのが好ましい。これにより、これらのインク４の組み合わせにより、表現できる色再現領域をより広いものとすることができる。
【０１２３】
また、白色（ホワイト）のインク４を、他の有色のインク４とを併用することにより、例えば、以下のような効果が得られる。すなわち、最終的に得られる三次元造形物１を、白色（ホワイト）のインク４が付与された第１の領域と、第１の領域と重なり合い、かつ、第１の領域よりも外表面側に設けられた白色以外の有色のインク４が付与された領域とを有するものとすることができる。これにより、白色（ホワイト）のインク４が付与された第１の領域が隠蔽性を発揮することができ、三次元造形物１の彩度をより高めることができる。
以上、本発明の好適な実施形態について説明したが、本発明は、これらに限定されるものではない。
【０１２４】
例えば、本発明の三次元造形物は、前述した三次元造形用組成物を用いて製造されたものであればよく、前述したような方法を用いて製造されたものに限定されない。
より具体的には、例えば、前述した実施形態では、層形成工程およびインク付与工程に加え、硬化工程も、層形成工程およびインク付与工程と合わせて繰り返し行うものとして説明したが、硬化工程は、繰り返し行うものでなくてもよい。例えば、硬化されていない複数の層を備えた積層体を形成した後に一括して行うものであってもよい。また、硬化性樹脂が硬化性成分でない場合には、硬化工程は省略することができる。
【０１２５】
また、本発明の製造方法においては、必要に応じて、前処理工程、中間処理工程、後処理工程を行ってもよい。
前処理工程としては、例えば、造形ステージの清掃工程等が挙げられる。
後処理工程としては、例えば、洗浄工程、バリ取り等を行う形状調整工程、着色工程、被覆層形成工程、未硬化の硬化性樹脂を確実に硬化させるための光照射処理や加熱処理を行う硬化性樹脂硬化完了工程等が挙げられる。
【０１２６】
また、前述した実施形態では、全ての層に対して、インクを付与するものとして説明したが、インクが付与されない層を有していてもよい。例えば、造形ステージの直上に形成された層に対して、インクを付与しないものとし、犠牲層として機能させてもよい。
また、前述した実施形態では、インク付与工程をインクジェット法により行う場合について中心的に説明したが、インク付与工程は他の方法（例えば、他の印刷方法）を用いて行うものであってもよい。
【符号の説明】
【０１２７】
１…三次元造形物  ２…コア部  ３…外周部  ４…インク  ６…層  ７…単位層  ２０…コンピュータ  ２１…制御部  ２２…ＣＰＵ  ２３…記憶部  ２４…受信部  ２５…画像生成部  ２８…入出力インターフェース  ２９…データバス  ３０…造形部  ４０…インク吐出部  ４１…液滴吐出ヘッド  ４２…Ｘ方向移動部  ４３…Ｙ方向移動部  ４４…硬化性樹脂  ５０…粉末供給部  ６０…粉末制御部  ６１…ブレード  ６２…ガイドレール  ６３…粒子  ６４…水溶性樹脂  ７０…光源  ８０…造形ステージ  １００…三次元造形物製造装置  ２３１…制御プログラム  ２３２…データ展開部  ６１１…空孔
【図１】
2015098091.tif 000002
【図２】
2015098091.tif 000003
【図３】
2015098091.tif 000004
【図４】
2015098091.tif 000005
【図５】
2015098091.tif 000006
【図６】
2015098091.tif 000007
【図７】
2015098091.tif 000008